(57)【特許請求の範囲】
【請求項１】
放射性セシウムで汚染された廃棄物と、酸化カルシウム源又は／及び酸化マグネシウム源と、塩素源とを調合し、
調合物を加熱して前記廃棄物中の放射性セシウムを揮発させ、
前記調合物の加熱により生じたガスを冷却し、
冷却後のガスに含まれるダストを粗粉と微粉とに分級し、
分級後の粗粉に水及びカルシウム源を添加してスラリーとし、
該スラリーを固液分離し、固液分離によって得られた脱水ケーキを、前記調合物とは別に加熱することを特徴とする放射性セシウムの除去方法。
【請求項２】
前記脱水ケーキを造粒することで造粒物を得て、該造粒物を前記調合物とは別に加熱することを特徴とする請求項１に記載の放射性セシウムの除去方法。
【請求項３】
放射性セシウムで汚染された廃棄物と、酸化カルシウム源又は／及び酸化マグネシウム源と、塩素源とを調合し、
調合物を加熱して前記廃棄物中の放射性セシウムを揮発させ、Ｃ３Ｓを含有しない焼成骨材を得て、
前記調合物の加熱により生じたガスを冷却し、
冷却後のガスに含まれるダストを粗粉と微粉とに分級し、
分級後の粗粉にカルシウム源を添加し、
カルシウム源を添加した後の粗粉を前記調合物とは別に加熱して該粗粉中の放射性セシウムを揮発させ、Ｃ３Ｓを含有するセメントクリンカを得ることを特徴とする建築資材の製造方法。
【請求項４】
放射性セシウムで汚染された廃棄物と、酸化カルシウム源又は／及び酸化マグネシウム源と、塩素源とを、下記式（１）を満たすように調合し、
かつ、前記分級後の粗粉に、カルシウム源を、下記式（２）を満たすように添加することを特徴とする請求項３に記載の建築資材の製造方法。
（（ＣａＯ＋１．３９×ＭｇＯ）／ＳｉＯ２）＝１．０〜２．７    ・・・（１）
（（ＣａＯ＋１．３９×ＭｇＯ）／ＳｉＯ２）＝２．７〜３．７    ・・・（２）
【請求項５】
放射性セシウムで汚染された廃棄物と、酸化カルシウム源又は／及び酸化マグネシウム源と、塩素源とを調合する調合装置と、
該調合装置からの調合物を加熱する第１の加熱炉と、
該加熱炉の排ガスを冷却する冷却塔と、
該冷却塔の排ガスに含まれるダストを粗粉と微粉とに分級する分級機と、
分級後の粗粉に水及びカルシウム源を添加してスラリーとする添加装置、貯槽及び水洗装置と、
該スラリーを固液分離する固液分離機と、
該固液分離によって得られた脱水ケーキを、前記調合物とは別に加熱する第２の加熱炉とを備えることを特徴とする放射性セシウムの除去装置。
【請求項６】
放射性セシウムで汚染された廃棄物と、酸化カルシウム源又は／及び酸化マグネシウム源と、塩素源とを調合する調合装置と、
該調合装置からの調合物を加熱してＣ３Ｓを含有しない焼成骨材を得る第１の加熱炉と、
前記第１の加熱炉の排ガスを冷却する冷却塔と、
該冷却塔の排ガスに含まれるダストを粗粉と微粉とに分級する分級機と、
分級後の粗粉にカルシウム源を添加する添加装置と、
カルシウム源を添加した後の粗粉を前記調合物とは別に加熱してＣ３Ｓを含有するセメントクリンカを得る第２の加熱炉とを備えることを特徴とする建築資材の製造装置。
【発明の詳細な説明】
【技術分野】
【０００１】
本発明は、放射性セシウムを含有する廃棄物から放射性セシウムを除去すると共に、この廃棄物から建築資材を製造する方法等に関する。
【背景技術】
【０００２】
土壌に取り込まれた放射性セシウムを除去するため、例えば、特許文献１には、放射性セシウムで汚染された土壌をロータリーキルンで加熱し、キルン排ガスを冷却して放射性セシウムを含む微粉を生じさせ、キルン排ガス中の粗粉を回収してロータリーキルンに返送し、キルン排ガスから微粉を捕集する技術が記載されている。この技術により、放射性セシウムが微粉として高濃度に濃縮されて減容化が図られ、中間貯蔵又は最終処分の負担を軽減することができ、放射性セシウム濃度が低減された焼成物を得ることができる。また、この焼成物は、災害が生じた場所において多量に必要となる建築資材として利用できることが期待されている。
【先行技術文献】
【特許文献】
【０００３】
【特許文献１】特開２０１３−１９７３４号公報
【発明の概要】
【発明が解決しようとする課題】
【０００４】
上記放射性セシウムの除去技術では、キルン排ガスに含まれる粗粉を回収してロータリーキルンに返送しているが、この粗粉には、微粉ほど高くはないものの元の廃棄物よりも高濃度の放射性セシウムが含まれており、これが循環濃縮することにより焼成物の放射性セシウム濃度が増加する要因となり得る。また、ＮａＣｌやＫＣｌ等のアルカリ塩素化合物も多く含まれているために溶融し易く、この溶融により粗粉中の放射性セシウムの揮発が妨げられるため、これも焼成物の放射性セシウム濃度が増加する要因となり得る。その結果、これらが焼成物を建築資材に利用する上で障害となるおそれがある。
【０００５】
上記問題を回避するため、粗粉をロータリーキルンに返送せずに微粉と共に回収すると、焼成物の放射性セシウム濃度を低減することはできるものの、キルン排ガスからの回収物（微粉及び粗粉）の放射性セシウム濃度が低下し、かつ回収物の量も増加するため、放射性セシウム含有廃棄物の減容化の意図に反する。
【０００６】
そこで、本発明は、上記解決課題に鑑みてなされたものであって、放射性セシウムを含有する廃棄物から放射性セシウムを除去してその減容化を図りながら、放射性セシウム濃度の低い建築資材を製造することを目的とする。
【課題を解決するための手段】
【０００７】
上記目的を達成するため、本発明は、放射性セシウムの除去方法であって、放射性セシウムで汚染された廃棄物と、酸化カルシウム源又は／及び酸化マグネシウム源と、塩素源とを調合し、調合物を加熱して前記廃棄物中の放射性セシウムを揮発させ、前記調合物の加熱により生じたガスを冷却し、冷却後のガスに含まれるダストを粗粉と微粉とに分級し、分級後の粗粉に水及びカルシウム源を添加してスラリーとし、該スラリーを固液分離し、固液分離によって得られた脱水ケーキを、前記調合物とは別に加熱することを特徴とする。
【０００８】
本発明によれば、冷却後のガスを分級して得られた粗粉にカルシウム源を添加することで、粗粉自体の溶融を防止し、高温で焼成可能とすることで放射性セシウムの揮発を促進させることができる。また、放射性セシウム濃度が高い粗粉を別途焼成することで、放射性セシウムの循環濃縮を抑制することができるため、いずれの加熱生成物も放射性セシウム濃度を低いレベルに維持しながら、放射性セシウム含有廃棄物の減容化を図ることができる。
【００１０】
また、本発明によれば、冷却後のガスを分級して得られた粗粉を水洗することにより、粗粉に含まれるＮａＣｌやＫＣｌ等のアルカリ塩素化合物を溶解させて除去することで、水洗後の粗粉自体の溶融を防止して放射性セシウムの揮発を促進させることができ、また、ＣｓＣｌ等の水溶性の放射性セシウムを溶解させて除去することで、放射性セシウムの循環濃縮を防止することができるため、加熱生成物の放射性セシウム濃度を低いレベルに維持しながら、放射性セシウム含有廃棄物の減容化を図ることができる。尚、固液分離機での固液分離は、厳密なものである必要はない。すなわち、固体側にろ液の一部が多少混入していてスラリー状となっていてもよく、逆にろ液に粗粉が多少混入していてもよい。
【００１１】
上記放射性セシウムの除去方法において、前記カルシウム源を添加した後の粗粉又は前記脱水ケーキを造粒することで造粒物を得て、該造粒物を前記調合物とは別に加熱することができる。
【００１２】
本発明によれば、造粒によって粗粉の比表面積を減少させることで、粗粉自体の溶融を防止して放射性セシウムの揮発を促進させることができるため、加熱によって得られた加熱生成物の放射性セシウム濃度を低いレベルに維持しながら、放射性セシウム含有廃棄物の減容化を図ることができる。また、キルン内の発塵も少ないので、発生する放射性セシウム含有廃棄物の量も少なくなる。
【００１３】
また、本発明は、建築資材の製造方法であって、放射性セシウムで汚染された廃棄物と、酸化カルシウム源又は／及び酸化マグネシウム源と、塩素源とを調合し、調合物を加熱して前記廃棄物中の放射性セシウムを揮発させ、Ｃ３Ｓを含有しない焼成骨材を得て、前記調合物の加熱により生じたガスを冷却し、冷却後のガスに含まれるダストを粗粉と微粉とに分級し、分級後の粗粉にカルシウム源を添加し、カルシウム源を添加した後の粗粉を前記調合物とは別に加熱して該粗粉中の放射性セシウムを揮発させ、Ｃ３Ｓを含有するセメントクリンカを得ることを特徴とする。
【００１４】
本発明によれば、冷却後のガスを分級して得られた放射性セシウム濃度が高い粗粉を別途焼成することで、放射性セシウムの循環濃縮を抑制することができるため、放射性セシウム濃度の低い焼成骨材を得ることができる。また、粗粉はカルシウム源を添加することで、粗粉自体の溶融を防止し、高温で焼成可能とすることで放射性セシウムの揮発を促進させ、放射性セシウム濃度の低いセメントクリンカを得ることができる。その結果、放射性セシウム含有廃棄物を建築資材の原料として余すことなく有効活用でき、放射性廃棄物の減容化を図ることができる。
【００１５】
上記建築資材の製造方法において、放射性セシウムで汚染された廃棄物と、酸化カルシウム源又は／及び酸化マグネシウム源と、塩素源とを、下記式（１）を満たすように調合し、かつ、前記分級後の粗粉に、カルシウム源を、下記式（２）を満たすように添加することができる。
（（ＣａＯ＋１．３９×ＭｇＯ）／ＳｉＯ２）＝１．０〜２．７    ・・・（１）
（（ＣａＯ＋１．３９×ＭｇＯ）／ＳｉＯ２）＝２．７〜３．７    ・・・（２）
これによって、放射性セシウム濃度が低減され、かつ品質の高い焼成骨材とセメントクリンカを得ることができる。
【００１６】
また、本発明は、放射性セシウムの除去装置であって、放射性セシウムで汚染された廃棄物と、酸化カルシウム源又は／及び酸化マグネシウム源と、塩素源とを調合する調合装置と、該調合装置からの調合物を加熱する第１の加熱炉と、該加熱炉の排ガスを冷却する冷却塔と、該冷却塔の排ガスに含まれるダストを粗粉と微粉とに分級する分級機と、分級後の粗粉に水及びカルシウム源を添加してスラリーとする添加装置、貯槽及び水洗装置と、該スラリーを固液分離する固液分離機と、該固液分離によって得られた脱水ケーキを、前記調合物とは別に加熱する第２の加熱炉とを備えることを特徴とする。
【００１７】
本発明によれば、冷却後のガスを分級して得られた粗粉にカルシウム源を添加することで、粗粉自体の溶融を防止し、高温で焼成可能とすることで放射性セシウムの揮発を促進させることができ、放射性セシウム濃度が高い粗粉を別途焼成することで、放射性セシウムの循環濃縮を抑制することができるため、いずれの加熱生成物も放射性セシウム濃度を低いレベルに維持しながら、放射性セシウム含有廃棄物の減容化を図ることができる。また、本発明によれば、冷却後のガスを分級して得られた粗粉を水洗することにより、粗粉に含まれるＮａＣｌやＫＣｌ等のアルカリ塩素化合物を溶解させて除去することで、水洗後の粗粉自体の溶融を防止して放射性セシウムの揮発を促進させることができ、また、ＣｓＣｌ等の水溶性の放射性セシウムを溶解させて除去することで、放射性セシウムの循環濃縮を防止することができるため、加熱生成物の放射性セシウム濃度を低いレベルに維持しながら、放射性セシウム含有廃棄物の減容化を図ることができる。尚、固液分離機での固液分離は、厳密なものである必要はない。すなわち、固体側にろ液の一部が多少混入していてスラリー状となっていてもよく、逆にろ液に粗粉が多少混入していてもよい。
【００１８】
さらに、本発明は、建築資材の製造装置であって、放射性セシウムで汚染された廃棄物と、酸化カルシウム源又は／及び酸化マグネシウム源と、塩素源とを調合する調合装置と、該調合装置からの調合物を加熱してＣ３Ｓを含有しない焼成骨材を得る第１の加熱炉と、前記第１の加熱炉の排ガスを冷却する冷却塔と、該冷却塔の排ガスに含まれるダストを粗粉と微粉とに分級する分級機と、分級後の粗粉にカルシウム源を添加する添加装置と、カルシウム源を添加した後の粗粉を前記調合物とは別に加熱してＣ３Ｓを含有するセメントクリンカを得る第２の加熱炉とを備えることを特徴とする。
【００１９】
本発明によれば、冷却後のガスを分級して得られた放射性セシウム濃度が高い粗粉を別途焼成することで、放射性セシウムの循環濃縮を抑制することができるため、放射性セシウム濃度の低い焼成骨材を得ることができると共に、粗粉はカルシウム源を添加することで、粗粉自体の溶融を防止し、高温で焼成可能とすることで放射性セシウムの揮発を促進させ、放射性セシウム濃度の低いセメントクリンカを得ることができ、放射性セシウム含有廃棄物を建築資材の原料として余すことなく有効活用でき、放射性廃棄物の減容化を図ることができる。
【発明の効果】
【００２０】
以上のように、本発明によれば、放射性セシウムを含有する廃棄物の減容化の際に生じた加熱生成物の放射性セシウム濃度を低いレベルに維持しながら、放射性セシウム含有廃棄物の減容化を図ることができる。また、得られた焼成物を建築資材として有効活用でき、セメントと骨材が１箇所で製造されるのでこれら焼成物でコンクリートの製造も同時に可能となる。
【図面の簡単な説明】
【００２１】
【図１】本発明に係る放射性セシウムの除去装置の一実施の形態を示す概略図である。
【発明を実施するための形態】
【００２２】
次に、本発明を実施するための形態について、図面を参照しながら詳細に説明する。尚、以下の説明において、放射性セシウムとは、セシウムの放射性同位体であるセシウム１３４及びセシウム１３７である。
【００２３】
図１は、本発明に係る放射性セシウムの除去装置の一実施の形態を示し、この放射性セシウム除去装置１は、原料調合装置２と、焼成装置３と、排ガス処理装置４と、粗粉処理装置５とで構成される。
【００２４】
原料調合装置２は、放射性セシウムで汚染された土壌や焼却灰等の廃棄物Ｗを貯留する貯槽２１と、反応促進剤としての酸化カルシウム源（以下「ＣａＯ源」という。）又は／及び酸化マグネシウム源（以下「ＭｇＯ源」という。）を貯留する貯槽２２と、反応促進剤としての塩素源（以下「Ｃｌ源」という。）を貯留する貯槽２３と、貯槽２１〜２３に貯留される廃棄物Ｗ、ＣａＯ源又は／及びＭｇＯ源並びにＣｌ源を引き出して調合する定量供給機（不図示）と、調合原料Ｍを貯留する貯槽２４とを備える。
【００２５】
上記ＣａＯ源として炭酸カルシウム、生石灰、消石灰、石灰石、ドロマイト、高炉スラグ等を含む物を用いることができ、ＭｇＯ源には、炭酸マグネシウム（ＭｇＣＯ３）、水酸化マグネシウム（Ｍｇ（ＯＨ）２）、ドロマイト、蛇紋岩、フェロニッケル合金スラグ等を含む物を用いることができる。Ｃｌ源としては、塩化カルシウム（ＣａＣｌ２）、塩化カリウム（ＫＣｌ）、塩化ナトリウム（ＮａＣｌ）、塩素を有する廃プラスチック等があるが、このうちＣａＣｌ２は、効果的に放射性セシウムを除去できるので好ましい。
【００２６】
焼成装置３は、ロータリーキルン（加熱炉）３１と、クーラ３２とで構成され、ロータリーキルン３１は、原料調合装置２からの調合原料Ｍが供給される投入口３１ａや、微粉炭等の化石燃料を噴出して調合原料Ｍ等を焼成するためのバーナ３１ｂを備える。
【００２７】
排ガス処理装置４は、焼成装置３の後段に配置され、ロータリーキルン３１から排出された排ガスＧを冷却する冷却塔４１と、冷却塔４１の後段に配置されたサイクロン４２と、第１集塵機４３と、第２集塵機４４と、両集塵機４３、４４によって濃縮セシウム塩等のダストが除去された排ガスＧ４を脱硝する脱硝装置４５と、脱硝装置４５の排ガスＧ５を系外へ排気する煙突４６とで構成される。
【００２８】
冷却塔４１は、ロータリーキルン３１の排ガスＧを冷却し、廃棄物Ｗから揮発した放射性セシウム等を固体状として回収するために備えられる。排ガスＧの冷却は、冷却塔４１の下端部に設置された散水装置４１ａから水や後述するろ液Ｆを噴霧することにより行う。尚、この散水装置４１ａは、揮発した塩化セシウム等の放射性セシウムを固体状となるまで冷却して回収し得る程度の機能を備えていればよい。水による冷却ではなく、冷却塔内に冷却空気を導入することによって冷却してもよく、水と冷却空気を併用してもよい。
【００２９】
分級機としてのサイクロン４２は、高濃度の放射性セシウムを含む微粉を第１集塵機４３で捕集し、カルシウムやシリカ成分を主体とする粗粉Ｃを回収するために設けられる。
【００３０】
第１集塵機４３は、サイクロン４２の排ガスＧ２から、上述のようにして濃縮されたセシウム塩等を含むダストＤ１を集塵するために備えられ、バグフィルタ等が用いられる。
【００３１】
第２集塵機４４は、セシウム塩等を除去した後の排ガスＧ３に含まれる酸性ガス等を除去するために設けられ、カルシウム成分を含んでいる中和剤Ｎを中和剤添加装置（不図示）から添加し、酸性ガス等を吸着したダストＤ２を回収する。この第２集塵機４４にもバグフィルタ等が用いられる。
【００３２】
脱硝装置４５は、第２集塵機４４の排ガスＧ４にアンモニアガス（ＮＨ３）を注入してＮＯｘを窒素に還元して無害化するために設けられる。
【００３３】
粗粉処理装置５は、ロータリーキルン（加熱炉）５１と、クーラ５２と、サイクロン４２で回収された粗粉Ｃを貯留する貯槽５３と、Ｃａ源を添加した後の粗粉Ｃ１を水洗する水洗装置５４と、水洗装置５４からのスラリーＳを固液分離する固液分離機５５とで構成される。
【００３４】
ロータリーキルン５１は、固液分離機５５からの脱水ケーキＤＣが供給される投入口５１ａや、微粉炭等の化石燃料を噴出して脱水ケーキＤＣを焼成するためのバーナ５１ｂを備える。
【００３５】
貯槽５３は、サイクロン４２から供給された粗粉Ｃにカルシウム源（以下「Ｃａ源」という。）を添加して粗粉Ｃ１を貯留するために設けられる。Ｃａ源として、炭酸カルシウム、生石灰、消石灰、石灰石、ドロマイト、高炉スラグ等を含む物を用いることができる。このＣａ源は、後述する脱水ケーキＤＣの溶融を防止する効果を奏する。
【００３６】
水洗装置５４は、貯槽５３から供給された粗粉Ｃ１を水洗し、粗粉Ｃ１に含まれるＮａＣｌやＫＣｌ等のアルカリ塩素化合物及びＣｓＣｌ等の水溶性の放射性セシウムを溶解させるために設けられ、粗粉Ｃ１に水を添加してスラリー状とし、撹拌する撹拌羽根を有する撹拌槽等が用いられる。
【００３７】
固液分離機５５は、水洗装置５４からのスラリーＳを、脱水ケーキＤＣと、ろ液Ｆとに分離するために設けられ、フィルタープレスを用いることが好ましい。固液分離機５５によって粗粉Ｃ１に含まれるＮａＣｌやＫＣｌ等のアルカリ塩素化合物及びＣｓＣｌ等の水溶性の放射性セシウムをろ液Ｆ側に除去することで、脱水ケーキＤＣ自体の溶融や、それが調合原料に混合することによる調合原料の溶融を防止して放射性セシウムの揮発を促進させ、かつ放射性セシウムの循環濃縮を防止する。また、脱水ケーキＤＣの比表面積が水洗前の粗粉Ｃ１と比較して減少することで、脱水ケーキＤＣを加熱する際に溶融を防止して放射性セシウムの揮発を促進する。ここで、脱水ケーキＤＣの粒径が１００ｍｍより大きいと脱水ケーキＤＣの供給装置が過大となってコストが増加し、一方、１ｍｍを下回ると比表面積が大きくなって好ましくないため、上記粒径範囲に収まるように、必要に応じて脱水ケーキＤＣの解砕や造粒を行うことが好ましい。
【００３８】
次に、上記構成を有する放射性セシウムの除去装置１の動作について、図１を参照しながら説明する。
【００３９】
原料調合装置２において、放射性セシウムで汚染された廃棄物Ｗと、反応促進剤としてのＣａＯ源／又はＭｇＯ源並びにＣｌ源を貯槽２１〜２３から引き出して調合して調合原料Ｍを得る。調合原料Ｍは、焼成した場合にＣ３Ｓ（エーライト）が生成しない組成とする。
【００４０】
上記放射性セシウムで汚染された廃棄物とＣａＯ源及び／又はＭｇＯ源は、得られる混合物中の酸化カルシウム（ＣａＯ）、酸化マグネシウム（ＭｇＯ）、及び二酸化珪素（ＳｉＯ２）の各々の質量が、下記式（１）を満たすように、前記廃棄物ＷとＣａＯ源及び／又はＭｇＯ源の種類及び配合割合を定めたうえで混合されることが好ましい。
（（ＣａＯ＋１．３９×ＭｇＯ）／ＳｉＯ２）＝１．０〜２．７    ・・・（１）
（式中、ＣａＯ、ＭｇＯ、ＳｉＯ２は、各々、カルシウムの酸化物換算の質量、マグネシウムの酸化物換算の質量、珪素の酸化物換算の質量を表す。）
【００４１】
上記式ＣａＯ、ＭｇＯ、及びＳｉＯ２の各々の質量によって算出される上記式（１）の右辺の値（質量比）は、好ましくは１．８〜２．５、より好ましくは１．９〜２．４である。
【００４２】
尚、ＣａＯの１モルの質量は、ＭｇＯの１．３９モルの質量に相当することから、上記式（１）において、ＭｇＯの質量に１．３９を乗じている。
【００４３】
上記質量比が１．０未満であると、焼成温度が高温になるにつれて液相が生じやすくなり、放射性セシウムの揮発量が少なくなる場合がある。上記質量比が２．７を超えると、放射性セシウムで汚染された廃棄物ＷとＣａＯ源及び／又はＭｇＯ源との混合物中のカリウムやナトリウムの合計の揮発量が多くなり、粗粉Ｃ中のアルカリ成分が増加したり、排ガスＧが冷却されて得られる固体分である放射性物質含有廃棄物の量が多くなる場合がある。
【００４４】
また、放射性セシウムの塩化揮発を促進し、かつ揮発回収物を減容化する目的で上記混合物の原料として、さらに、塩化カルシウム（ＣａＣｌ２）、塩化カリウム（ＫＣｌ）、塩化ナトリウム（ＮａＣｌ）等の塩化物を用いてもよい。中でも塩化揮発の促進の観点から塩化カルシウムが好ましい。ここで、Ｃｌ源の量は、廃棄物Ｗに含まれる放射性セシウムに対して当量以上となるように調合することが好ましい。Ｃｌ源の量の上限は、塩素と、セシウム及びカリウムとのモル比（Ｃｌ／（Ｃｓ＋Ｋ））が好ましくは１．５以下、より好ましくは１．０以下になる量である。該モル比が１．０以下であると、カリウムやナトリウムの揮発量を抑制しながら放射性セシウムが揮発するため、放射性物質含有廃棄物の減容化を図ることができる。
【００４５】
また、焼成骨材Ｂの酸化カルシウム濃度が５０質量％以上となるように、上記調合及び焼成を行うことが好ましい。これにより、硫黄分が焼成骨材Ｂの中に保持されたり、後述する第１集塵機４３において硫黄化合物として、排ガスＧ２のダストＤ１として集塵されるため、硫黄分の循環を抑制でき、排ガス処理の負荷の増大やコーチングの増加を低減することができる。
【００４６】
貯槽２４から調合原料Ｍを投入口３１ａを介してロータリーキルン３１に投入し、１２００℃以上１４００℃以下で焼成して焼成骨材Ｂを得る。この焼成骨材Ｂは、セメント混合材や土工資材として有効利用することができる。この焼成骨材Ｂは、Ｃ３Ｓを含まない骨材としたので保管時の固結が防止され、Ｃ２Ｓ（ビーライト）が主成分となることで、コンクリートを製造した場合に密実で特に中性化抵抗性を有する高耐久なコンクリートが製造される。ここで、ロータリーキルン３１内の酸素分圧を３％以上、好ましくは５％以上とする。これにより、ロータリーキルン３１内での硫黄化合物の分解が抑制され、硫黄分の循環が抑制されるので、中和剤使用量の増加及びロータリーキルン３１や冷却塔４１へのコーチング付着量の増加を抑制することができる。
【００４７】
一方、調合原料Ｍの廃棄物Ｗに含まれていた放射性セシウムは、ロータリーキルン３１内でＣｌ源から生じた塩素と反応して塩化セシウムとなって揮発し、排ガスＧに含まれた状態で冷却塔４１へ導入される。
【００４８】
排ガスＧは、冷却塔４１において、散水装置４１ａから噴霧された水やろ液Ｆによって急激に冷却され、排ガスＧに含まれていた塩化セシウムは固体状のセシウム塩となる。
【００４９】
冷却塔４１の排ガスＧ１に含まれるダストをサイクロン４２で分級し、分級して得られた粗粉Ｃを貯槽５３に一時的に貯留し、Ｃａ源を添加して粗粉Ｃ１とする。Ｃａ源の添加量は、焼成した場合にＣ３Ｓ（エーライト）が生成する組成とする。Ｃ３Ｓを含むセメントクリンカＣＬとすることで、市販されているポルトランドセメントと同等品質のセメントを製造することができる。ここで、粗粉Ｃ１中のＣａＯ、ＳｉＯ２及びＭｇＯの関係が下記式（２）を満たすようにＣａ源を添加することが好ましい。
（（ＣａＯ＋１．３９×ＭｇＯ）／ＳｉＯ２）＝２．７〜３．７    ・・・（２）
【００５０】
上記式ＣａＯ、ＭｇＯ、及びＳｉＯ２の各々の質量によって算出される上記式（２）の右辺の値（質量比）が２．７以上であると、粗粉Ｃ１が溶融し難くなるため、放射性セシウムがより多く揮発する。一方、上記質量比が３.７を超えると、得られるセメントクリンカＣＬに含まれるフリーライム（遊離石灰）が増加するため得られるセメントの品質が低下するおそれがある。該質量比の範囲内で組成を調整し、またケイ酸率（Ｓ．Ｍ．）を１．３〜３．０、鉄率（Ｉ．Ｍ．）を１．３〜２．８に調整することで、所望のセメントクリンカＣＬを製造する。
【００５１】
上記式（２）のＣａＯ、ＭｇＯ、及びＳｉＯ２の各々の質量と上記式（２）から導き出される数値はより好ましくは２．８〜３．５である。
【００５２】
また、放射性セシウムの塩化揮発を促進し、かつ揮発回収物を減容化する目的でＣｌ源として、さらに、塩化カルシウム（ＣａＣｌ２）を添加してもよい。Ｃｌ源の量の上限は、塩素と、セシウム及びカリウムとのモル比（Ｃｌ／（Ｃｓ＋Ｋ））が好ましくは１．０以下、より好ましくは０．５以下になる量である。該モル比が１．０以下であると、カリウムやナトリウム等の揮発量を抑制しながら放射性セシウムが多く揮発するため、放射性物質含有廃棄物の減容化を図ることができる。
【００５３】
Ｃａ源添加後の粗粉Ｃ１は、水洗装置５４によって水洗された後、スラリーＳとして固液分離機５５に供給されて固液分離される。得られた脱水ケーキＤＣを投入口５１ａを介してロータリーキルン５１に投入し、１４００℃以上１５００℃以下で焼成して放射性セシウム濃度の低いセメントクリンカＣＬを得る。
【００５４】
一方、粗粉Ｃに含まれていた放射性セシウムは、ロータリーキルン５１内で塩化セシウムとなって揮発し、排ガスＧ６に含まれた状態で冷却塔５６へ導入され、散水装置５６ａから噴霧された水やろ液Ｆによって急激に冷却され、排ガスＧ６に含まれていた塩化セシウムは固体状のセシウム塩となる。
【００５５】
冷却塔５６の排ガスＧ７に含まれるダストをサイクロン４２で分級し、分級して得られた粗粉Ｃを貯槽５３に一時的に貯留し、その後上述の動作を繰り返す。
【００５６】
尚、脱水ケーキＤＣは塊状であるので、破砕することで造粒物となる。別途、パグミル、皿型ペレタイザー、ドラム型造粒機、押出成型機等の造粒機を使用してもよい。造粒物の粒度は、粒径１０〜１００ｍｍが好ましい。造粒によって比表面積を減少させて造粒物の溶融を防止し、造粒物に含まれる放射性セシウムの揮発を促進させる。また、キルン内の発塵も少なくなるので、発生する放射性セシウム含有廃棄物の量も少なくなる。ここで、粒径が１００ｍｍより大きいと造粒機が過大となって装置及び運転コストが増加し、一方、粒径が１０ｍｍを下回ると比表面積が大きくなって造粒による効果が薄れるため好ましくない。
【００５７】
一方、固液分離機５５からのろ液Ｆは、散水装置４１ａ、５６ａを介して冷却塔４１、５６で噴霧することで、ろ液Ｆの水分を蒸発させ、固体状の放射性セシウムを後述する第１集塵機４３でダストＤ１として回収する。
【００５８】
一方、セシウム塩を含有するサイクロン４２からの排ガスＧ２は、第１集塵機４３に導入され、固体状の濃縮セシウム塩を含むダストＤ１が回収される。回収したダストＤ１は、必要に応じて圧縮、水洗、吸着等により、さらに減容化処置をした後、コンクリート製の容器等に密閉して保管することができ、放射性セシウムを含む廃棄物を外部に漏洩させることなく減容化し、保管することができる。
【００５９】
濃縮セシウム塩を回収した後の排ガスＧ３は、酸性ガス等の有害ガスが含まれているため、排ガスＧ３に中和剤Ｎを中和剤添加装置から添加した後、第２集塵機４４によって、排ガスＧ３から酸性ガス等を吸着したダストＤ２を回収する。ここで、中和剤Ｎとして、消石灰、生石灰、ドロマイト、軽焼ドロマイト及び水酸化ドロマイトからなる群から選択される一以上を含むものを用いることができる。
【００６０】
第２集塵機４４で集塵したダストＤ２は、消石灰、石膏、塩化カルシウムが主成分であるので、ＣａＯ源やＣｌ源、Ｃａ源として原料調合装置２や水洗装置５４等に戻して廃棄物Ｗに添加して再利用できる。
【００６１】
第２集塵機４４の排ガスＧ４にＮＯｘが含まれている場合は、脱硝装置４５で除去する。清浄化した排ガスＧ５は、煙突４６を介して系外に排気する。
【００６２】
以上のように、本実施の形態によれば、排ガスＧ２から集塵することで放射性セシウムが濃縮したダストＤ１を得て放射性セシウムで汚染された廃棄物Ｗの減容化を図る際に、排ガスＧ１中の粗粉ＣにＣａ源を添加して別途焼成し、その結果ロータリーキルン３１内での溶融を防止して放射性セシウムの揮発を促進させ、かつ放射性セシウムの循環濃縮を防止することで、放射性セシウム濃度が低減された焼成骨材ＢとセメントクリンカＣＬを得ることができる。
【００６３】
尚、放射性セシウムで汚染された廃棄物Ｗとして、放射性セシウムで汚染された土壌、焼却灰を例示したが、これらの他に、伐採木、ごみ由来の溶融スラグ、下水汚泥、下水汚泥乾粉、浄水汚泥、建設汚泥、下水スラグ、貝殻、草木、がれき等の廃棄物であって放射性セシウムを含むものすべてを対象とすることができ、これらの群に含まれる１種を単独で、又は２種以上を組み合わせることができる。さらに、放射性セシウムをほとんど含まない部分（土壌の場合には、砂や石）を予め取り除いて得られる、放射性セシウムが濃縮された中間処理物も、本発明における放射性セシウムで汚染された廃棄物Ｗに含まれる。
【００６４】
また、上記実施の形態において、固液分離機５５からのろ液Ｆを冷却塔４１、５６に供給する場合について説明したが、このろ液Ｆを、サイクロン４２の排ガスＧ２に添加してもよい。冷却塔４１、５６にろ液Ｆを供給すると、ろ液Ｆに含まれる放射性セシウムがサイクロン４２の粗粉Ｃ側に付着して循環してしまうおそれがあるが、排ガスＧ２に添加することで、放射性セシウムの循環を確実に防止することができる。この場合、冷却塔４１、５６で必ずしも放射性セシウムが固体となる温度まで冷却する必要はなく、第１集塵機４３で放射性セシウムが固体となる温度まで冷却すればよい。その結果、粗粉Ｃ１の放射線セシウム濃度は低くなり、ダストＤ１に放射性セシウムをより多く濃縮することができる。
【００６５】
さらに、上記固液分離機５５における固液分離を厳密に行う必要はなく、例えば、遠心分離や沈降分離のように、脱水ケーキＤＣにろ液Ｆの一部が多少混入していてスラリー状となっていてもよい。逆にろ液Ｆに粗粉が多少混入していてもよい。
【００６６】
尚、上記実施の形態では、調合原料Ｍを加熱するにあたって、ロータリーキルン３１及びクーラ３２を備えた焼成装置３を用いたが、他の加熱炉等を用いることもできる。
【００６７】
また、粗粉Ｃ１は水洗や造粒を行わずに、粉体のまま、あるいはスラリーにしてＣａ源を添加して焼成してもよい。さらに、粗粉Ｃ１はＣａ源を添加し、水洗又は造粒のみ行って焼成してもよい。また、ロータリーキルン５１及びクーラ５２を備えた焼成装置を用いたが、他の加熱炉等を用いることもできる。粗粉Ｃ１を保管しておいて、ロータリーキルン３１にて調合原料Ｍとは別にセメントクリンカＣＬを焼成することもできる。尚、ロータリーキルン３１及びロータリーキルン５１を並行して運転してもよいが、粗粉Ｃ１を保管しておいて、各々単独で運転してもよい。
【００６８】
得られた焼成骨材Ｂは、必要に応じて解砕や粉砕を行い、セメント混合材、骨材（コンクリート用骨材、アスファルト用骨材）、土工資材（埋め戻し材、盛り土材、路盤材等）等として利用することができる。
【００６９】
一方、得られたセメントクリンカＣＬは、石膏と、必要に応じて配合される他の材料を混合して粉砕することなどによって、セメントを得ることができる。
【００７０】
本発明で得られたセメントと骨材でコンクリートを製造することもできる。本発明で生じる、濃縮セシウム塩を含むダストＤ１の保管容器の材料として用いるとより効率的である。
【符号の説明】
【００７１】
１  放射性セシウム除去装置
２  原料調合装置
２１〜２４  貯槽
３  焼成装置
３１  ロータリーキルン
３１ａ  投入口
３１ｂ  バーナ
３２  クーラ
４  排ガス処理装置
４１  冷却塔
４１ａ  散水装置
４２  サイクロン
４３  第１集塵機
４４  第２集塵機
４５  脱硝装置
４６  煙突
５  粗粉処理装置
５１  ロータリーキルン
５１ａ  投入口
５１ｂ  バーナ
５２  クーラ
５３  貯槽
５４  水洗装置  
５５  固液分離機
５６  冷却塔
５６ａ  散水装置
Ｂ  焼成骨材
Ｃ、Ｃ１  粗粉
ＣＬ  セメントクリンカ
Ｄ１、Ｄ２  ダスト
ＤＣ  脱水ケーキ
Ｆ  ろ液
Ｇ、Ｇ１〜Ｇ５  排ガス
Ｍ  調合原料
Ｎ  中和剤
Ｓ  スラリー
Ｗ  （放射性セシウムで汚染された）廃棄物
【図１】
0006584344.tif 000002